"100~100000デシテックスの連続線状体を曲がりくねらせランダムループを形成し、夫々のループを互いに溶融状態で接触せしめて、接触部の大部分を融着させてなる三次元ランダムループ接合構造体と、前記三次元ランダムループ接合構造体を包み込む包装体と、を備え、前記連続線状体の23°CでのTanδが0.10以上であり、前記三次元ランダムループ接合構造体の25圧縮時硬さが10kg/Φ200以上である、寝具。前記連続線状体が、熱可塑性エラストマーで構成されている、請求項1に記載の寝具。前記連続線状体が、異なる2種以上の熱可塑性エラストマーの混合体で構成されている、請求項2に記載の寝具。前記熱可塑性エラストマーの少なくとも1種がポリエステル系熱可塑性エラストマーである、請求項3に記載の寝具。前記連続線状体が中空断面である、請求項1~4のいずれかに記載の寝具。前記連続線状体が異形断面である、請求項1~4のいずれかに記載の寝具。上記の事情に鑑みて、本発明の目的は、連続線状体の三次元ランダムループ接合構造体を用いた寝具であって、クッション性および静粛性に優れた寝具を提供することにある。本発明は、100~100000デシテックスの連続線状体を曲がりくねらせランダムループを形成し、夫々のループを互いに溶融状態で接触せしめて、接触部の大部分を融着させてなる三次元ランダムループ接合構造体と、三次元ランダムループ接合構造体を包み込む包装体と、を備え、連続線状体の23°CでのTanδが0.10以上であり、三次元ランダムループ接合構造体の25圧縮時硬さが10kg/Φ200以上である寝具である。ここで、本発明の寝具において、連続線状体は、熱可塑性エラストマーからなることが好ましく、異なる2種以上の熱可塑性エラストマーの混合体からなることがさらに好ましい。なお、連続線条体は、ポリエステル系熱可塑性エラストマーを含むことが好ましい。また、本発明の寝具においては、連続線状体が中空断面を有することが好ましい。また、本発明の寝具においては、連続線状体が異形断面を有することが好ましい。本発明によれば、連続線状体の三次元ランダムループ接合構造体を用いた寝具であって、クッション性および静粛性に優れた寝具を提供することができる。以下、本発明の実施の形態について説明する。なお、本発明の図面において、同一の参照符号は、同一部分または相当部分を表わすものとする。<寝具>図1に、本発明の寝具の一例である実施の形態の寝具の模式的な斜視図を示し、図2に図1のII-IIに沿った模式的な拡大断面図を示す。図1および図2に示すように、本実施の形態の寝具1は、三次元ランダムループ接合構造体10と、三次元ランダムループ接合構造体10を包み込む包装体11と、を備えている。三次元ランダムループ接合構造体10としては、線条連続線状体21を曲がりくねらせランダムループ22を形成し、夫々のループ22を互いに溶融状態で接触せしめて、接触部の大部分を融着させてなるものが用いられる。包装体11としては、三次元ランダムループ接合構造体10を包み込むことができるものであれば特に限定なく用いることができ、たとえば従来から寝具に用いられているカバーを好適に用いることができる。実施の形態の寝具1においては、三次元ランダムループ接合構造体10が以下のi~iiiの3つの要件を備えている。そのため、良好なクッション性を有するとともに、従来よりも静粛性に優れた寝具とすることができる。i連続線状体21の繊度が100~100000デシテックスである。ii連続線状体21の23°CでのTanδタンジェントデルタが0.10以上である。iii三次元ランダムループ接合構造体10の25圧縮時硬さが10kg/Φ200以上である。本発明者らは、三次元ランダムループ接合構造体10が、上記i~iiiの用件を同時に満たすことにより、はじける音やこすれる音のような圧縮時および回復時の音が低減されながらも、弾性が確保されることを見出し、本発明を完成するに至った。たとえば特許文献1や特許文献2に記載されているような従前の網状構造体は、ランダムループ同士が擦れたような音やランダムループ同士が弾けるような音が圧縮時や圧縮回復時に発生していたが、本実施の形態の寝具1においては、上記のi~iiiの3つの要件を備えた三次元ランダムループ接合構造体10を備えているため、これらの音を大幅に低減しつつ、圧縮時の弾性を従前の網状構造体と同レベルに保つ点で優れた効果を有する。<連続線状体の構造>図3aに、実施の形態の寝具1に用いられる三次元ランダムループ接合構造体10の一例の模式的な斜視図を示し、図3bに、図3aに示す三次元ランダムループ接合構造体10の模式的な拡大斜視図を示す。図3aおよび図3bに示すように、三次元ランダムループ接合構造体10は、繊度が100~100000デシテックスの連続した線条連続線状体21を曲がりくねらせ、連続線状体21同士がその少なくとも一部において接合された3次元網状構造を有している。連続線状体21は、連続線状体21の曲がりくねりによって、完全な輪状または完全な輪にはなっていない曲線状のランダムループ22を有している。そして、三次元ランダムループ接合構造体10は、連続線状体21のランダムループ22が他の連続線状体21のランダムループ22と接合している接合部を有している。ここで、ランダムループ22の接合部は、連続線状体21のランダムループ22を互いに溶融状態で接触せしめて、接触部の大部分を融着させることによって形成されている。<連続線状体の繊度>連続線状体21の繊度は、100~100000とされる。連続線状体21の繊度が100以上である場合には、抗圧縮力が大きくなって、反発力が大きくなり、三次元ランダムループ接合構造体10を用いた寝具1のクッション性が良好となる。一方、連続線状体21の繊度が100000以下である場合には、連続線状体21の個々の抗圧縮力が大きくなるとともに、三次元ランダムループ接合構造体10を構成する連続線状体21の本数も少なくなりすぎないため、たとえば100kg/cm2以上といった著しく大きい圧縮力を受けた場合でもその圧縮力を分散し、応力集中によるへたり圧縮永久歪みの発生を抑えることができる。寝具1のクッション性を良好なものとするとともに、応力集中によるへたりの発生を効果的に抑える観点からは、連続線状体21の繊度は300~50000デシテックスであることが好ましく、500~30000デシテックスであることがより好ましい。なお、連続線状体21は、単一繊度の線条からなる連続線状体21だけでなく、繊度の異なる線条からなる連続線状体21も使用し、見掛け密度との組合せで最適な構成とすることもできる。<連続線状体のTanδ>連続線状体21の23°CでのTanδは、0.10以上とされるが、好ましくは0.12以上とされ、さらに好ましくは0.15以上とされる。連続線状体21の23°CでのTanδが0.10以上である場合、好ましくは0.12以上である場合、特に0.15以上である場合には、三次元ランダムループ接合構造体10を用いた寝具1の圧縮時または圧縮後の回復時にランダムループ22が弾けることによる振動音を十分に低減することができる。また、連続線状体21のTanδは、0°C~23°Cのすべての温度範囲において、0.10以上であることが特に好ましい。この場合には、広範囲の温度域で寝具1の静粛性を保つことができる。連続線状体21の23°CでのTanδの上限は特に限定されないが、連続線状体21の23°CでのTanδは、1.00以下であることが好ましく、0.80以下であることがより好ましく、0.50以下であることがさらに好ましい。連続線状体21の23°CでのTanδが1.00以下である場合、好ましくは0.80以下である場合、特に0.50以下である場合には、寝具1のクッション性を良好なものとすることができる。<三次元ランダムループ接合構造体の25圧縮時硬さ>三次元ランダムループ接合構造体10の25圧縮時硬さは、10kg/Φ200以上とされるが、好ましくは15kg/Φ200以上とされ、さらに好ましくは20kg/Φ200以上とされる。三次元ランダムループ接合構造体10の25圧縮時硬さが、10kg/Φ200以上である場合、好ましくは15kg/Φ200以上である場合、特に20kg/Φ200以上である場合には、三次元ランダムループ接合構造体10が十分な反発力を有するため、寝具1のクッション性がより優れたものとなる。なお、三次元ランダムループ接合構造体10の25圧縮時硬さとは、三次元ランダムループ接合構造体10をΦ200mm径の円形状の圧縮板にて75まで圧縮して得られた応力-歪み曲線の25圧縮時の応力である。三次元ランダムループ接合構造体10の25圧縮時硬さの上限は特に限定されないが、三次元ランダムループ接合構造体10の25圧縮時硬さは、好ましくは50kg/Φ200以下とされ、より好ましくは45kg/Φ200以下とされ、さらに好ましくは40kg/Φ200以下とされる。三次元ランダムループ接合構造体10の25圧縮時硬さが、50kg/Φ200以下である場合、好ましくは45kg/Φ200以下である場合、特に40kg/Φ200以下である場合には、寝具1のクッション性がより優れたものとなる。<連続線状体の材料>連続線状体21の樹脂部分は、クッション性と静粛性の両立という観点から、熱可塑性エラストマーで構成されていることが好ましい。熱可塑性エラストマーとしては、ポリエステル系熱可塑性エラストマー、スチレン系熱可塑性エラストマー、ポリオレフィン系熱可塑性エラストマー、ポリアミド系熱可塑性エラストマー、ポリウレタン系熱可塑性エラストマーなどが例示できる。ポリエステル系熱可塑性エラストマーとしては、熱可塑性ポリエステルをハードセグメントとし、ポリアルキレンジオールをソフトセグメントとするポリエステルエーテルブロック共重合体、または脂肪族ポリエステルをソフトセグメントとするポリエステルエステルブロック共重合体が例示できる。ポリエステルエーテルブロック共重合体のより具体的な構成としては、テレフタル酸、イソフタル酸、ナフタレン-2,6-ジカルボン酸、ナフタレン-2,7-ジカルボン酸、ジフェニル-4,4’-ジカルボン酸等の芳香族ジカルボン酸、1,4-シクロヘキサンジカルボン酸等の脂環族ジカルボン酸、コハク酸、アジピン酸、セバチン酸ダイマ-酸等の脂肪族ジカルボン酸または、これらのエステル形成性誘導体などから選ばれたジカルボン酸の少なくとも1種と、1,4-ブタンジオール、エチレングリコール、トリメチレングリコール、テトラメチレングリコール、ペンタメチレングリコール、ヘキサメチレングリコール等の脂肪族ジオール、1,1-シクロヘキサンジメタノール、1,4-シクロヘキサンジメタノール等の脂環族ジオール、またはこれらのエステル形成性誘導体などから選ばれたジオール成分の少なくとも1種、および平均分子量が約300~5000のポリエチレングリコール、ポリプロピレングリコール、ポリテトラメチレングリコール、またはエチレンオキシド-プロピレンオキシド共重合体などから選ばれたポリアルキレンジオールのうち少なくとも1種から構成される三元ブロック共重合体である。ポリエステルエステルブロック共重合体としては、上記ジカルボン酸とジオール及び平均分子量が約300~5000のポリラクトン等のポリエステルジオールのうち少なくとも1種から構成される三元ブロック共重合体が例示される。熱接着性、耐加水分解性、伸縮性、耐熱性等を考慮すると、好ましくは、1ジカルボン酸としてテレフタル酸または/およびイソフタル酸、ジオ-ル成分として1,4-ブタンジオール、ポリアルキレンジオールとしてポリテトラメチレングリコールからなる3元ブロック共重合体、および2ジカルボン酸としてテレフタル酸または/およびナフタレン-2,6-ジカルボン酸、ジオ-ル成分として1,4-ブタンジオール、ポリエステルジオールとしてポリラクトンからなる3元ブロック共重合体である。特に好ましくは、1ジカルボン酸としてテレフタル酸または/およびイソフタル酸、ジオ-ル成分として14ブタンジオール、ポリアルキレンジオールとしてポリテトラメチレングリコールからなる3元ブロック共重合体である。特殊な例では、ポリシロキサン系のソフトセグメントを導入したものも使うことができる。スチレン系熱可塑性エラストマーとしては、スチレン-ブタジエンランダム共重合体やスチレン-イソプレンランダム共重合体、あるいはそれらを水素添加したスチレン系熱可塑性エラストマーなどが例示できる。ポリオレフィン系熱可塑性エラストマーとしては、エチレン-プロピレンランダム共重合体やエチレン-イソプレンランダム共重合体などが例示できる。ポリアミド系エラストマーとしては、ハードセグメントにナイロン6、ナイロン66、ナイロン610、ナイロン612、ナイロン11、ナイロン12等およびそれらの共重合ナイロンを骨格とし、ソフトセグメントには、平均分子量が約300~5000のポリエチレングリコール、ポリプロピレングリコール、ポリテトラメチレングリコール、エチレンオキシド-プロピレンオキシド共重合体等のポリアルキレンジオールのうち少なくとも1種から構成されるブロック共重合体を単独または2種類以上混合して用いたものが例示される。更には、非エラストマー成分をブレンドされたもの、共重合したもの等も本発明に使用できる。ポリウレタン系エラストマーとしては、通常の溶媒ジメチルホルムアミド、ジメチルアセトアミド等の存在または不存在下に、A数平均分子量1000~6000の末端に水酸基を有するポリエーテル及び又はポリエステルとB有機ジイソシアネートを主成分とするポリイソシアネートを反応させた両末端がイソシアネート基であるプレポリマーに、Cジアミンを主成分とするポリアミンにより鎖延長したポリウレタンエラストマーを代表例として例示できる。Aのポリエステル、ポリエーテル類としては、平均分子量が約1000~6000、好ましくは1300~5000のポリブチレンアジペート共重合ポリエステルやポリエチレングリコール、ポリプロピレングリコール、ポリテトラメチレングリコール、エチレンオキシド-プロピレンオキシド共重合体等のポリアルキレンジオールが好ましい。Bのポリイソシアネートとしては、従来公知のポリイソシアネートを用いることができるが、ジフェニルメタン-4,4’-ジイソシアネートを主体としたイソシアネ-トを用い、必要に応じ従来公知のトリイソシアネート等を微量添加使用してもよい。Cのポリアミンとしては、エチレンジアミン、1,2-プロピレンジアミン等公知のジアミンを主体とし、必要に応じて微量のトリアミン、テトラアミンを併用してもよい。これらのポリウレタン系エラストマーは単独又は2種類以上混合して用いてもよい。また、上記エラストマーに非エラストマー成分をブレンドされたもの、共重合したもの等も本発明の熱可塑性エラストマーに包含される。連続線状体21の樹脂部分は、異なる2種以上の熱可塑性エラストマーの混合体で構成されていることが好ましい。一般的には、連続線状体21のTanδを大きくすることと、三次元ランダムループ接合構造体10の25圧縮時硬さを大きくすることとは、トレードオフ二律背反の関係にある。すなわち、連続線状体21のTanδが大きくなるほど三次元ランダムループ接合構造体10の25圧縮時硬さが小さくなり、連続線状体21の25圧縮時硬さが大きくなるほど連続線状体21のTanδが小さくなる。なお、Tanδとは、動的粘弾性測定装置を用いて測定した損失弾性率Eと貯蔵弾性率Eとの比E/Eであり、数値が高い程、振動減衰性が高くなり、振動音の低減効果が高くなる。連続線状体21を異なる2種以上の熱可塑性エラストマーの混合体で相補的に構成することにより、Tanδの大きさと25圧縮時硬さの大きさを両立した、すなわちクッション性に優れ、かつ静粛性の高い三次元ランダムループ接合構造体10を用いた寝具1を実現することができる。実施の形態の寝具において、異なる2種以上の熱可塑性エラストマーは、曲げ弾性率が0.1GPa以上の高弾性率熱可塑性エラストマーを1種以上と、動的粘弾性測定装置を用いて測定した23°CでのTanδが0.20以上の高Tanδ熱可塑性エラストマーの1種以上を相補的に用いることが好ましい。曲げ弾性率とは、矩形断面をもつ棒状試験片を一定の支点間隔スパンをもって支え、その中央に加圧くさびをあてて曲げ荷重を加えた時の荷重-たわみ曲線から算出される弾性率である。異なる2種以上の熱可塑性エラストマーの混合比は特に規定されるものではないが、好ましくは、上記高弾性率熱可塑性エラストマーと上記高Tanδ熱可塑性エラストマーの重量比で95/5~50/50、より好ましくは90/10~55/45、特に好ましくは85/15~60/40である。100/0~95/5もしくは50/50~0/100となると、クッション性と静粛性の両立という観点から好ましくない。高Tanδ熱可塑性エラストマーとしては、スチレン系熱可塑性エラストマーおよび/またはポリオレフィン系熱可塑性エラストマーを用いることが好ましく、スチレン系熱可塑性エラストマーを用いることがより好ましく、水素添加された部位を含むスチレン系熱可塑性エラストマーを用いることがさらに好ましい。これらの場合には、寝具1のクッション性および静粛性が共に優れたものとなる傾向にある。高弾性率熱可塑性エラストマーとしては、ポリエステル系熱可塑性エラストマーおよび/またはポリアミド系熱可塑性エラストマーを用いることが好ましく、ポリエステル系熱可塑性エラストマーを用いることがより好ましく、ポリエステルエーテルブロック共重合体を用いることがさらに好ましい。これらの場合には、寝具1のクッション性および静粛性が共に優れたものとなる傾向にある。連続線条体21の樹脂部分には、目的に応じて種々の添加剤を配合することができる。添加剤としては、フタル酸エステル系、トリメリット酸エステル系、脂肪酸系、エポキシ系、アジピン酸エステル系、ポリエステル系の可塑剤、公知のヒンダードフェノール系、硫黄系、燐系、アミン系の酸化防止剤、ヒンダードアミン系、トリアゾール系、ベンゾフェノン系、ベンゾエート系、ニッケル系、サリチル系などの光安定剤、帯電防止剤、過酸化物などの分子調整剤、エポキシ系化合物、イソシアネート系化合物、カルボジイミド系化合物などの反応基を有する化合物、金属不活性剤、有機及び無機系の核剤、中和剤、制酸剤、防菌剤、蛍光増白剤、充填剤、難燃剤、難燃助剤、有機及び無機系の顔料などを添加することができる。連続線状体21の樹脂部分は、示差走査型熱量計DifferentialScanningCalorimetry:DSCにて測定した融解曲線において、融点以下に吸熱ピークを有するのが好ましい。融点以下に吸熱ピークを有するものは、耐熱性および耐へたり性が吸熱ピークを有しないものより著しく向上する。たとえば、連続線状体21の樹脂部分を構成するポリエステル系熱可塑性エラストマーとして、ハードセグメントの酸成分に剛直性のあるテレフタル酸やナフタレン-2、6-ジカルボン酸などを90モル以上、より好ましくは95モル以上、特に好ましくは100モル含有するものとグリコ-ル成分をエステル交換後、必要な重合度まで重合し、次いで、ポリアルキレンジオールとして、好ましくは平均分子量が500以上5000以下、より好ましくは1000以上3000以下のポリテトラメチレングリコールを10重量以上70重量以下、より好ましくは20重量以上60重量以下で共重合させた場合には、ハードセグメントの酸成分に剛直性のあるテレフタル酸やナフタレン-2,6-ジカルボン酸の含有量が多いとハ-ドセグメントの結晶性が向上し、塑性変形しにくく、かつ、耐熱性および耐へたり性が向上する。加えて、溶融熱接着後更に融点より少なくとも10°C以上低い温度でアニ-リング処理した場合には、連続線状体21の耐熱性および耐熱性および耐へたり性が向上する。連続線状体21の圧縮歪みを付与してからアニ-リング処理した場合には、連続線状体21の耐熱性および耐へたり性がさらに向上する。このような処理をした連続線状体21は、示差走査型熱量計で測定した融解曲線に室温以上融点以下の温度範囲において、吸熱ピークがより明確に発現する。なお、アニ-リング処理しない場合には、融解曲線の室温以上融点以下の温度範囲において、吸熱ピ-クを発現しない。このことから類推するに、アニ-リング処理によって、ハ-ドセグメントが再配列され、疑似結晶化様の架橋点が形成され、耐熱性および耐へたり性が向上しているのではないかとも考えられる以下、このアニーリング処理を疑似結晶化処理ということがある。この疑似結晶化処理効果は、ポリアミド系熱可塑性エラストマーやポリウレタン系熱可塑性エラストマーにも有効である。<連続線状体の断面形状>図4a、図4bは、連続線状体21の模式的断面図を示す。連続線状体21の断面形状は特には限定されないが、たとえば図4aの模式的断面図に示すように、円形の中実断面を有してもよいし、図4bの模式的断面図に示すように、内部に中空部33を有する中空断面を有していてもよい。また、図5a~図5cの模式的断面図に示すように、三角形状図5a、Y字状図5bまたは星形状図5cのような円形断面とは異なる異形断面を有していてもよい。連続線状体21の断面形状を中空断面や異形断面にすることによって、連続線状体21に抗圧縮性や嵩高性を付与することができるとともに、繊度を低くすることができる。三次元ランダムループ接合構造体10の抗圧縮性は、連続線状体21に用いる素材のモジュラスにより調整することができる。たとえば、連続線状体21に柔らかい素材を用いた場合には、中空率や異形度を高くすることによって、初期圧縮応力の勾配を調整することができる。また、たとえば、連続線状体21にややモジュラスの高い素材を用いた場合には、中空率や異形度を低くすることによって、座り心地が良好な抗圧縮性を付与することができる。連続線状体21の断面形状を中空断面や異形断面としたときの他の効果として、中空率や異形度を高くすることで、同一の抗圧縮性を付与した場合には、三次元ランダムループ接合構造体10をより軽量化することが可能となる。<三次元ランダムループ接合構造体の構成>三次元ランダムループ接合構造体10の見掛け密度は、0.005g/cm3以上0.2g/cm3以下であることが好ましく、0.01g/cm3以上0.1g/cm3以下であることがより好ましく、0.03g/cm3以上0.06g/cm3以下であることがさらに好ましい。三次元ランダムループ接合構造体10の見掛け密度が0.005g/cm3以上0.2g/cm3以下である場合、より好ましくは0.01g/cm3以上0.1g/cm3以下である場合、さらに好ましくは0.03g/cm3以上0.06g/cm3以下である場合には、三次元ランダムループ接合構造体10に好適な大きさの反発力が発現し、寝具1が良好なクッション性を有する傾向にある。三次元ランダムループ接合構造体10は、たとえば繊度の異なる連続線状体21を用いた三次元ランダムループ接合構造体の複数層を積層してなる複数層構造としてもよい。この場合には、各層の見掛け密度を変えることによって、好ましい特性を付与することができる。たとえば、三次元ランダムループ接合構造体10が、繊度の大きい連続線状体21を用いた基本層と、基本層上に設けられた繊度の小さい連続線状体21を用いた表面層とからなる場合を考慮する。この場合には、表面層の見掛け密度をやや高くして連続線状体21の構成本数を多くし、連続線状体21の1本が受ける応力を小さくして効率的に応力を分散して、寝具1に良好なクッション性を付与するとともに、基本層は繊度の大きい連続線状体21を用いることによって少し硬くし、見掛け密度を表面層よりも高くして、寝具1の振動吸収と体型保持とを有する緻密な層とすることができる。このように、三次元ランダムループ接合構造体10が複数層からなる場合には、三次元ランダムループ接合構造体10を構成する各層は、その目的に応じて、好ましい見掛け密度と繊度とを任意に選択することができる。なお、三次元ランダムループ接合構造体10が複数層からなる場合の各層の厚みは、特に限定されないが、3mm以上とすることが好ましく、5mm以上とすることがより好ましい。この場合には、寝具1の良好なクッション性が発現しやすい傾向にある。三次元ランダムループ接合構造体10の外表面は、曲がりくねらせた連続線状体21が途中で30°以上、好ましくは45°以上曲げられ、連続線状体21同士の接触部の大部分が融着して実質的にフラット化されていることが好ましい。この場合には、三次元ランダムループ接合構造体10の外表面の連続線状体21の接触点が大幅に増加して接着点を形成するため、寝具1に圧縮力が加えられたときに、寝具1の外表面全体が変形して、これにより寝具1の内部構造全体も変形して応力を吸収し、応力が解除されると、連続線状体21のゴム弾性が発現して、寝具1は元の形態に回復することができる。三次元ランダムループ接合構造体10の外表面がフラット化された場合には、ワディング層を使用しないで、または非常に薄いワディング層を積層して、たとえばベッド用または布団用のマットレスとすることができる。三次元ランダムループ接合構造体10の外表面が実質的にフラット化されてない場合には、寝具1の外表面に局部的な外力が掛かり、三次元ランダムループ接合構造体10の外表面の連続線状体21および連続線状体21の接着点部分までに選択的に応力集中が発生して、応力集中による疲労により、寝具1の耐へたり性が低下する場合がある。また、三次元ランダムループ接合構造体10の外表面が実質的にフラット化されてない場合には、比較的厚め好ましくは10mm以上のワディング層を積層して、たとえばベッド用または布団用のマットレスを形成することもできる。また、三次元ランダムループ接合構造体10の外表面が実質的にフラット化されてない場合には、ワディング層との接着が不完全になるおそれがある。<寝具の製造方法>以下、図6および図7の模式的構成図を参照して、三次元ランダムループ構造体10の樹脂部が高弾性熱可塑性エラストマーと高Tanδ熱可塑性エラストマーの混合体から構成される実施の形態の寝具1の製造方法の一例について説明する。寝具1の三次元ランダムループ構造体10は、たとえば溶融紡糸によって作製される。まず、図6に示すように、高弾性率熱可塑性エラストマー41と高Tanδ熱可塑性エラストマー42をエクストルーダー43に投入する。そして、高弾性率熱可塑性エラストマー41および高Tanδ熱可塑性エラストマー42の混合体は、エクストルーダー43から吐出装置46に排出される。そして、吐出装置46の複数のオリフィス45のそれぞれから高弾性率熱可塑性エラストマーと高Tanδ熱可塑性エラストマー42との混合体からなる連続線状体前駆体21aが下方に向けて吐出される。ここでは、オリフィス45から吐出された連続線状体前駆体21aを構成する高弾性率熱可塑性エラストマー41と高Tanδ熱可塑性エラストマー42の融点より10~80°C高い温度で連続線状体前駆体21aを吐出することが好ましい。また、オリフィス45の形状は特に限定されないが、オリフィス45を異形断面たとえば、三角形、Y型、星型等の断面二次モーメントが高くなる形状または中空断面たとえば、三角中空、丸型中空、突起付きの中空等の形状を有する形状とすることが好ましい。この場合には、溶融状態の連続線状体前駆体21aが流動緩和し難くなり、連続線状体前駆体21aの接触点での流動時間を長く保持することによって、連続線状体前駆体21aの接着点を強固にすることができる。また、この場合には、三次元ランダムループ接合構造体10の見掛けの嵩を高くすることができるとともに、軽量化することができ、また抗圧縮性が向上し、弾発性も改良することができるため、寝具1をへたりにくくすることができる。また、オリフィス45が中空断面を有する場合には、中空率が80を越える場合には連続線状体前駆体21aの断面の中空部が潰れやすくなるため、オリフィス45に中空断面を採用する場合の中空率は、好ましくは軽量化の効果が発現できる10以上70以下であり、より好ましくは20以上60以下である。また、オリフィス45間のピッチは、3mm以上20mm以下であることが好ましく、5mm以上10mm以下であることがより好ましい。オリフィス45間のピッチが3mm以上20mm以下である場合、特に5mm以上10mm以下である場合には、連続線状体前駆体21aが形成するランダムループ同士を十分に接触させることができる。なお、三次元ランダムループ接合構造体10を密な構造にするためには、オリフィス45間のピッチは短い方が好ましく、粗な構造とするためには、オリフィス45間のピッチは長い方が好ましい。なお、オリフィス45の列間のピッチあるいは孔間のピッチを変えた構成、または列間のピッチと孔間のピッチとの双方を変えた構成とすることなどによって、三次元ランダムループ接合構造体10に異なる見掛け密度を設けることもできる。また、オリフィス45の断面積を変更することによって連続線状体前駆体21aの吐出時の圧力損失を付与した場合には、溶融状態の熱可塑性エラストマーを同一ノズルから一定の圧力で吐出した場合に、圧力損失の大きいオリフィス45ほど、連続線状体前駆体21aの吐出量が小さくなる。この原理を利用して、各オリフィス45から吐出される連続線状体前駆体21aによって形成される連続線状体21の異繊度化が可能となる。そして、図7に示すように、連続線状体前駆体21aは、複数のオリフィス45から、その融点よりも高い温度の雰囲気に吐出され、曲がりくねらせることにより溶融状態でランダムループを形成する。そして、それぞれのランダムループが互いに接触し、融着しつつ、たとえば水などの冷却媒体53が収容された冷却槽54に設けられた対向する一対の引き取りコンベア51,52のエンドレスネット55間に挟み込まれ、引っ張られながら、冷却槽54中で冷却されて三次元ランダムループ構造体10が得られる。ここで、引き取りコンベア51,52において、溶融状態の三次元ランダムループ構造体10の両側の外表面の曲りくねった連続線状体前駆体21aを好ましくは30°以上、より好ましくは45°以上折り曲げて変形させ、三次元ランダムループ構造体10の外表面をフラット化すると同時に、曲げられていない連続線状体前駆体21aとの接触点で接着するように三次元ランダムループ構造体10を形成することが好ましい。その後、三次元ランダムループ構造体10をアニーリング処理することによって、疑似結晶化処理を行なうことが好ましい。疑似結晶化処理のための三次元ランダムループ構造体10のアニーリング温度は、Tanδのα分散立ち上がり温度Tαcr以上、かつ高融点である方の熱可塑性エラストマーの融点Tmよりも10°C以上低い温度であることが好ましく、Tαcr10°C以上Tm-20°C以下であることがより好ましい。この場合には、融点以下に吸熱ピ-クを有し、疑似結晶化処理しないもの吸熱ピ-クを有しないものよりも、三次元ランダムループ構造体10の耐熱性および耐へたり性が著しく向上する。疑似結晶化処理は、単にアニーリング処理のみによって行なうこともできるが、三次元ランダムループ構造体10を一旦冷却した後に10以上の圧縮変形を付与してからアニーリング処理を行なってもよい。また、三次元ランダムループ構造体10を一旦冷却した後に乾燥工程を経る場合には、乾燥温度をアニーリング温度とすることによって、乾燥と同時に三次元ランダムループ構造体10の疑似結晶化処理を行なうことができる。また、乾燥工程とは別にアニーリング処理を行なってもよい。そして、上記のようにして得られた三次元ランダムループ構造体10を所望の長さおよび形状に切断し、図1に示す包装体11で包み込むことによって、本実施の形態の寝具1を製造することができる。三次元ランダムループ構造体10を寝具1に用いる場合には、その使用目的および使用部位に応じて、熱可塑性エラストマーの材質、連続線状体21の繊度、連続線状体21のランダムループ21の径、および三次元ランダムループ構造体10の見掛け密度等を適宜選択することができる。たとえば、三次元ランダムループ構造体10を寝具1の表層のワディングに用いる場合には、ソフトなタッチと、適度の沈み込みと、張りのある膨らみとを付与するために、低密度で、小さい繊度および小さいランダムループ21の径にすることが好ましい。また、たとえば、三次元ランダムループ構造体10を寝具1の中層のクッション体として用いる場合には、共振振動数を低くするとともに適度の硬さを付与し、圧縮時のヒステリシスを直線的に変化させて体型保持性を良くし、耐久性を保持させるために、中程度の見掛け密度で、太い繊度、やや大きいランダムループ21の径にすることが好ましい。また、用途との関係で、要求性能に合わせるべく、たとえば不織布等の短繊維の集合体からなる硬綿クッション材と組み合わせて三次元ランダムループ構造体10を用いることも可能である。また、熱可塑性エラストマーの製造工程以外でも、三次元ランダムループ構造体10の性能を低下させない範囲で、熱可塑性エラストマーの製造過程から三次元ランダムループ構造体10に加工し、寝具1を製品化する任意の段階で、寝具1の難燃化、防虫抗菌化、耐熱化、撥水撥油化、着色および芳香等の機能の付与を薬剤添加等の処理により行なってもよい。上記のようにして作製された寝具1は、就寝時に用いる用品であればよい。寝具1は、たとえば図8の模式的斜視図に示すように、ベッド台61上に設置されることにより、ベッドのマットレスとして用いることができる。また、寝具1は、たとえば図9の模式的斜視図に示す形状の枕として用いることもできる。<合成例1>ジメチルテレフタレートDMTと、1,4-ブタンジオール1,4-BDと、ポリテトラメチレングリコールPTMG:平均分子量1000とを少量の触媒と仕込み、常法によりエステル交換した後、昇温減圧しつつ重縮合することによって、DMT/1,4-BD/PTMG=100/93/7molのポリエステルエーテルブロック共重合エラストマーを生成した。次に、ポリエステルエーテルブロック共重合エラストマーに抗酸化剤を1添加し、混合して練込んだ後にペレット化し、温度50°Cで48時間真空乾燥させることによって、ポリエステル系熱可塑性エラストマー原料A-1を得た。そして、以下のようにして、ポリエステル系熱可塑性エラストマー原料A-1の融点Tm、曲げ弾性率およびTanδを測定した。その結果を表1に示す。<合成例2>ジメチルテレフタレートDMTと、1,4-ブタンジオール1,4-BDと、ポリテトラメチレングリコールPTMG:平均分子量1000とを少量の触媒と仕込み、常法によりエステル交換した後、昇温減圧しつつ重縮合することによって、DMT/1,4-BD/PTMG=100/88/12molのポリエステルエーテルブロック共重合エラストマーを生成した。次に、ポリエステルエーテルブロック共重合エラストマーに抗酸化剤を1添加し、混合して練込んだ後にペレット化し、温度50°Cで48時間真空乾燥させることによって、ポリエステル系熱可塑性エラストマー原料A-2を得た。そして、以下のようにして、ポリエステル系熱可塑性エラストマー原料A-2の融点Tm、曲げ弾性率およびTanδを測定した。その結果を表1に示す。<合成例3>ジメチルテレフタレートDMTと、1,4-ブタンジオール1,4-BDと、ポリテトラメチレングリコールPTMG:平均分子量1000とを少量の触媒と仕込み、常法によりエステル交換した後、昇温減圧しつつ重縮合することによって、DMT/1,4-BD/PTMG=100/84/16molのポリエステルエーテルブロック共重合エラストマーを生成した。次に、ポリエステルエーテルブロック共重合エラストマーに抗酸化剤を1添加し、混合して練込んだ後にペレット化し、温度50°Cで48時間真空乾燥させることによって、ポリエステル系熱可塑性エラストマー原料A-3を得た。そして、以下のようにして、ポリエステル系熱可塑性エラストマー原料A-3の融点Tm、曲げ弾性率およびTanδを測定した。その結果を表1に示す。<合成例4>ジメチルテレフタレートDMTと、1,4-ブタンジオール1,4-BDと、ポリテトラメチレングリコールPTMG:平均分子量1000とを少量の触媒と仕込み、常法によりエステル交換した後、昇温減圧しつつ重縮合することによって、DMT/1,4-BD/PTMG=100/72/28molのポリエステルエーテルブロック共重合エラストマーを生成した。次に、ポリエステルエーテルブロック共重合エラストマーに抗酸化剤を1添加し、混合して練込んだ後にペレット化し、温度50°Cで48時間真空乾燥させることによって、ポリエステル系熱可塑性エラストマー原料A-4を得た。そして、以下のようにして、ポリエステル系熱可塑性エラストマー原料A-4の融点Tm、曲げ弾性率およびTanδを測定した。その結果を表1に示す。<合成例5>ジメチルテレフタレートDMTと、ジメチルイソフタレートDMIと、1,4-ブタンジオール1,4-BDと、ポリテトラメチレングリコールPTMG:平均分子量1000とを少量の触媒と仕込み、常法によりエステル交換した後、昇温減圧しつつ重縮合することによって、DMT/DMI/1,4-BD/PTMG=75/25/92/8molのポリエステルエーテルブロック共重合エラストマーを生成した。次に、ポリエステルエーテルブロック共重合エラストマーに抗酸化剤を1添加し、混合して練込んだ後にペレット化し、温度50°Cで48時間真空乾燥させることによって、ポリエステル系熱可塑性エラストマー原料A-5を得た。そして、以下のようにして、ポリエステル系熱可塑性エラストマー原料A-5の融点Tm、曲げ弾性率およびTanδを測定した。その結果を表1に示す。<熱可塑性エラストマーの特性の測定方法>1融点Tm株式会社島津製作所製のTA50、DSC50型示差熱分析計を使用し、10gの試料を昇温速度20°C/分で20°C~250°Cまで測定した吸発熱曲線から吸熱ピーク融解ピーク温度を求めることによって、ポリエステル系熱可塑性エラストマー原料の融点Tmを測定した。2曲げ弾性率射出成形機によって長さ125mm×幅12mm×厚み6mmの試験片を作成し、ASTMD790規格に沿って、ポリエステル系熱可塑性エラストマー原料の曲げ弾性率を測定した。3Tanδ設定温度230°Cのヒートプレスによって厚さ300umのシートサンプルに成形し、動的粘弾性測定装置UBM社製Rheogel-E-4000を用い、周波数11Hz、昇温速度2°C/分で測定した23°CのTanδ損失弾性率Eと貯蔵弾性率Eとの比E/E’値を測定した。<実施例1>熱可塑性エラストマー70kgの合成例2で得られたポリエステル系熱可塑性エラストマーA-2と、30kgの水添スチレン-ブタジエンランダム共重合体SBR旭化成ケミカルズ社製S.O.E.S1611と、1kgのトリメット酸エステル系可塑剤DIC社製モノサイザーW705、10kgのポリエステル系可塑剤DIC社製ポリサイザーA55、0.25kgのヒンダードフェノール系酸化防止剤ADEKA社製アデカスタブAO330、0.25kgの燐系酸化防止剤ADEKA社製アデカスタブPEP36をタンブラーにて5分間混合した後、スクリュー径φ57mmの二軸押出機でシリンダー温度220°C、スクリュー回転数130rpmにて溶融混練し、水浴にストランド状に押出して冷却後、樹脂組成物のペレットを得た。得られた樹脂組成物を、幅65cm×長さ5cmのノズル有効面に、孔径3.0mmの丸型中空形状オリフィスを幅方向5.2mm、長さ方向6.0mmの間隔で配列したノズルより、240°Cで単孔吐出量を2.5g/分で吐出させ、ノズル面30cm下の冷却水の水面に向けて、ポリエステル系熱可塑性エラストマーA-1と水添スチレン-ブタジエンランダム共重合体SBRとの混合体からなる連続線状体前駆体を吐出した。そして、ノズルから吐出された連続線状体前駆体を、水面の上方に一部を露出させた一対の引き取りコンベアに設けられた幅70cmのステンレス製エンドレスネットで引き取った。ここで、ステンレス製エンドレスネットは、一対の引き取りコンベアのそれぞれに設けられており、互いに向かい合うようにして、平行に5cmの間隔をあけるようにして配置された。ステンレス製エンドレスネットで引き取られて、曲がりくねった連続線状体前駆体にはランダムループが形成され、連続線状体前駆体のそれぞれのランダムループを互いに溶融状態で接触させ、接触部の大部分が融着することによって三次元ランダムループ接合構造体が形成された。このようにして形成された三次元ランダムループ接合構造体の両側の外表面をステンレス製エンドレスネットで挟み込みつつ、毎分1mの速度で、25°Cの冷却水中へ引込んで固化させた。そして、冷却水から引き出された三次元ランダムループ接合構造体を、100°Cの熱風乾燥機中で15分間乾燥および加熱することによって疑似結晶化処理した後、所定の大きさに切断した。そして、このようにして得られた三次元ランダムループ接合構造体について、以下のようにして、連続線状体の中空率、連続線状体の繊度、連続線状体のTanδ、三次元ランダムループ接合構造体の見掛け密度、および三次元ランダムループ接合構造体の25圧縮時硬さを測定した。<三次元ランダムループ接合構造体の特性の測定方法>1連続線状体の中空率三次元ランダムループ接合構造体から連続線状体を採取し、液体窒素で冷却した後に切断し、その切断面を電子顕微鏡で倍率50倍にて観察し、得られた画像をCADシステムにて解析して、連続線状体の断面積Aと中空部分の断面積Bとを測定し、{B/AB}×100の式により中空率を算出した。2連続線状体の繊度デシテックス三次元ランダムループ接合構造体を幅20cm×長さ20cmの大きさに切断し、10ヶ所から連続線状体を採取した。10ヶ所から採取した連続線状体の比重を密度勾配管を用いて測定した。さらに、上記10ヶ所で採取した連続線状体の断面積を顕微鏡で拡大した写真から求め、その断面積から、連続線状体の長さ10000m分の体積を求めた。上記のようにして得られた比重と体積とを乗じた値を繊度連続線状体10000m分の重量としたn=10の平均値。3連続線状体のTanδ三次元ランダムループ接合構造体を設定温度230°Cのヒートプレスによって厚さ300umのシートサンプルに成形し、動的粘弾性測定装置UBM社製Rheogel-E-4000を用いて、周波数11Hz、昇温速度2°C/分で測定した23°CのTanδ損失弾性率Eと貯蔵弾性率Eとの比E/E値を用いた。4三次元ランダムループ接合構造体の見掛け密度g/cm3三次元ランダムループ接合構造体を幅15cm×長さ15cmの大きさに切断し、4ヶ所の高さを測定し、体積を求め、三次元ランダムループ接合構造体の重量を体積で徐して算出したn=4の平均値。5三次元ランダムループ接合構造体の25圧縮時硬さkg/Φ200三次元ランダムループ接合構造体を幅30cm×長さ30cmの大きさに切断し、試料を30cm×30cmの大きさに切断して、オリエンテック社製テンシロンにてΦ200mm圧縮板にて75まで圧縮して得た応力-歪み曲線の25圧縮時の応力を算出したn=3の平均値。また、上記のようにして作製した見掛け密度0.04~0.05g/cm3の三次元ランダムループ接合構造体を幅50cm×長さ50cm×厚さ5cmの大きさに切断し、布製のカバーで被覆して作製した寝具について、以下のようにして、クッション性および静粛性を測定した。その結果を表2に示す。6クッション性および静粛性体重40kg~100kgの範囲にあるパネラー30名20歳~39歳の男性;5名、20歳~39歳の女性:5名、40歳~59歳の男性:5名、40歳~59歳の女性:5名、60歳~80歳の男性:5名、60歳~80歳の女性:5名に、上記のようにして作製した寝具に横たわってもらい、横たわってもらった時のどすんと床に当たった感じの程度クッション性および発生音静粛性を感覚的に下記の分類で定性評価した。A:感じないB:ほとんど感じないC:やや感じるD:感じる<実施例2>熱可塑性エラストマーが、80kgの合成例2で得られたポリエステル系熱可塑性エラストマーA-2と、20kgの水添スチレン-ブタジエンランダム共重合体SBR旭化成ケミカルズ社製S.O.E.S1611であり、オリフィスが孔径1.0mmの丸型中実形状であり、吐出時の単孔吐出量が2.0g/分である点以外は実施例1と同様にして、実施例2の三次元ランダムループ構造体および寝具を作製した。実施例2の三次元ランダムループ接合構造体および寝具について、実施例1と同様にして、連続線状体の中空率、連続線状体の繊度、連続線状体のTanδ、三次元ランダムループ接合構造体の見掛け密度、三次元ランダムループ接合構造体の25圧縮時硬さ、クッション性および静粛性を測定した。その結果を表2に示す。<実施例3>熱可塑性エラストマーが、80kgの合成例2で得られたポリエステル系熱可塑性エラストマーA-2と、20kgの水添スチレン-ブタジエンランダム共重合体SBR旭化成ケミカルズ社製S.O.E.S1611である点以外は実施例1と同様にして、実施例3の三次元ランダムループ構造体および寝具を作製した。実施例3の三次元ランダムループ接合構造体および寝具について、実施例1と同様にして、連続線状体の中空率、連続線状体の繊度、連続線状体のTanδ、三次元ランダムループ接合構造体の見掛け密度、三次元ランダムループ接合構造体の25圧縮時硬さ、クッション性および静粛性を測定した。その結果を表2に示す。<実施例4>熱可塑性エラストマーが、30kgの合成例1で得られたポリエステル系熱可塑性エラストマーA-1と、40kgの合成例5で得られたポリエステル系熱可塑性エラストマーA-5と、30kgの水添スチレン-ブタジエンランダム共重合体SBR旭化成ケミカルズ社製S.O.E.S1611であり、オリフィスが孔径1.0mmの丸型中実形状であり、吐出時の単孔吐出量が2.0g/分である点以外は実施例1と同様にして、実施例4の三次元ランダムループ構造体および寝具を作製した。実施例4の三次元ランダムループ接合構造体および寝具について、実施例1と同様にして、連続線状体の中空率、連続線状体の繊度、連続線状体のTanδ、三次元ランダムループ接合構造体の見掛け密度、三次元ランダムループ接合構造体の25圧縮時硬さ、クッション性および静粛性を測定した。その結果を表2に示す。<実施例5>熱可塑性エラストマーが、30kgの合成例1で得られたポリエステル系熱可塑性エラストマーA-1と、40kgの合成例5で得られたポリエステル系熱可塑性エラストマーA-5と、30kgの水添スチレン-ブタジエンランダム共重合体SBR旭化成ケミカルズ社製S.O.E.S1611である点以外は実施例1と同様にして、実施例5の三次元ランダムループ構造体および寝具を作製した。実施例5の三次元ランダムループ接合構造体および寝具について、実施例1と同様にして、連続線状体の中空率、連続線状体の繊度、連続線状体のTanδ、三次元ランダムループ接合構造体の見掛け密度、三次元ランダムループ接合構造体の25圧縮時硬さ、クッション性および静粛性を測定した。その結果を表2に示す。<実施例6>熱可塑性エラストマーが、20kgの合成例1で得られたポリエステル系熱可塑性エラストマーA-1と、60kgの合成例5で得られたポリエステル系熱可塑性エラストマーA-5と、20kgの水添スチレン-ブタジエンランダム共重合体SBR旭化成ケミカルズ社製S.O.E.S1611である点以外は実施例1と同様にして、実施例6の三次元ランダムループ構造体および寝具を作製した。実施例6の三次元ランダムループ接合構造体および寝具について、実施例1と同様にして、連続線状体の中空率、連続線状体の繊度、連続線状体のTanδ、三次元ランダムループ接合構造体の見掛け密度、三次元ランダムループ接合構造体の25圧縮時硬さ、クッション性および静粛性を測定した。その結果を表2に示す。<実施例7>熱可塑性エラストマー100kgの合成例5で得られたポリエステル系熱可塑性エラストマーA-5と、0.25kgの燐系酸化防止剤ADEKA社製アデカスタブPEP36をタンブラーにて5分間混合した点以外は実施例1と同様にして、実施例7の三次元ランダムループ構造体および寝具を作製した。実施例7の三次元ランダムループ接合構造体および寝具について、実施例1と同様にして、連続線状体の中空率、連続線状体の繊度、連続線状体のTanδ、三次元ランダムループ接合構造体の見掛け密度、三次元ランダムループ接合構造体の25圧縮時硬さ、クッション性および静粛性を測定した。その結果を表2に示す。<比較例1>熱可塑性エラストマー100kgの合成例1で得られたポリエステル系熱可塑性エラストマーA-1と、0.25kgのヒンダードフェノール系酸化防止剤ADEKA社製アデカスタブAO330、0.25kgの燐系酸化防止剤ADEKA社製アデカスタブPEP36をタンブラーにて5分間混合した点以外は実施例1と同様にして、比較例1の三次元ランダムループ構造体および寝具を作製した。比較例1の三次元ランダムループ接合構造体および寝具について、実施例1と同様にして、連続線状体の中空率、連続線状体の繊度、連続線状体のTanδ、三次元ランダムループ接合構造体の見掛け密度、三次元ランダムループ接合構造体の25圧縮時硬さ、クッション性および静粛性を測定した。その結果を表2に示す。<比較例2>熱可塑性エラストマー100kgの合成例2で得られたポリエステル系熱可塑性エラストマーA-2と、0.25kgのヒンダードフェノール系酸化防止剤ADEKA社製アデカスタブAO330、0.25kgの燐系酸化防止剤ADEKA社製アデカスタブPEP36をタンブラーにて5分間混合した点以外は実施例1と同様にして、比較例2の三次元ランダムループ構造体および寝具を作製した。比較例2の三次元ランダムループ接合構造体および寝具について、実施例1と同様にして、連続線状体の中空率、連続線状体の繊度、連続線状体のTanδ、三次元ランダムループ接合構造体の見掛け密度、三次元ランダムループ接合構造体の25圧縮時硬さ、クッション性および静粛性を測定した。その結果を表2に示す。<比較例3>熱可塑性エラストマー100kgの合成例3で得られたポリエステル系熱可塑性エラストマーA-3と、0.25kgのヒンダードフェノール系酸化防止剤ADEKA社製アデカスタブAO330、0.25kgの燐系酸化防止剤ADEKA社製アデカスタブPEP36をタンブラーにて5分間混合した点以外は実施例1と同様にして、比較例3の三次元ランダムループ構造体および寝具を作製した。比較例3の三次元ランダムループ接合構造体および寝具について、実施例1と同様にして、連続線状体の中空率、連続線状体の繊度、連続線状体のTanδ、三次元ランダムループ接合構造体の見掛け密度、三次元ランダムループ接合構造体の25圧縮時硬さ、クッション性および静粛性を測定した。その結果を表2に示す。<比較例4>熱可塑性エラストマー100kgの合成例4で得られたポリエステル系熱可塑性エラストマーA-4と、0.25kgのヒンダードフェノール系酸化防止剤ADEKA社製アデカスタブAO330、0.25kgの燐系酸化防止剤ADEKA社製アデカスタブPEP36をタンブラーにて5分間混合した点以外は実施例1と同様にして、比較例4の三次元ランダムループ構造体および寝具を作製した。比較例4の三次元ランダムループ接合構造体および寝具について、実施例1と同様にして、連続線状体の中空率、連続線状体の繊度、連続線状体のTanδ、三次元ランダムループ接合構造体の見掛け密度、三次元ランダムループ接合構造体の25圧縮時硬さ、クッション性および静粛性を測定した。その結果を表2に示す。<比較例5>熱可塑性エラストマー100kgの合成例5で得られたポリエステル系熱可塑性エラストマーA-5と、0.25kgのヒンダードフェノール系酸化防止剤ADEKA社製アデカスタブAO330、0.25kgの燐系酸化防止剤ADEKA社製アデカスタブPEP36をタンブラーにて5分間混合した点以外は実施例1と同様にして、比較例5の三次元ランダムループ構造体および寝具を作製した。比較例5の三次元ランダムループ接合構造体および寝具について、実施例1と同様にして、連続線状体の中空率、連続線状体の繊度、連続線状体のTanδ、三次元ランダムループ接合構造体の見掛け密度、三次元ランダムループ接合構造体の25圧縮時硬さ、クッション性および静粛性を測定した。その結果を表2に示す。表2に示すように、熱可塑性エラストマーで複合構造化された100~100000デシテックスの連続線状体を曲がりくねらせランダムループを形成し、夫々のループを互いに溶融状態で接触せしめて、接触部の大部分を融着させてなる三次元ランダムループ接合構造体を布製のカバーで包み込み、連続線状体の23°CでのTanδが0.10以上であって、三次元ランダムループ接合構造体の25圧縮時硬さが10kg/Φ200以上である実施例1~7の寝具は、比較例1~5の寝具と比較して、クッション性および静粛性に優れていることが確認された。"